(57)【要約】【課題】  インクジェット受容性コーティングの用途に適したカチオン性の非水溶性ポリマーラテックス組成物を提供すること。【解決手段】  本発明の組成物は、所定の配合比で、ａ）水酸基含有モノマー、ｂ）疎水性モノマー、ｃ）アクリル酸、メタクリル酸、マレイン酸、フマル酸、およびこれらを組み合わせたものから成る群から選ばれる１種、ｄ）第四級アンモニウム基を有するエチレン性不飽和モノマーから成る群から選ばれる１種、ｅ）アミド官能性モノマー、ｆ）界面活性剤、ｇ）連鎖移動剤、ｈ）重合開始剤、およびｉ）水を含む混合物をフリーラジカル乳化重合反応させて得られる生成物を含む。該組成物は固形分を２５％〜５０％の範囲で含み、ポリマー１００ｇ中モル当量で第四級アンモニウム基を０．００２〜０．０７、及びアミド基を０．００２〜０．１２有し、ガラス転移温度が約１００℃以下である。【選択図】  なし【特許請求の範囲】
【請求項１】
インクジェット受容性コーティングの用途に適したカチオン性の非水溶性ポリマーラテックス組成物であって、
混合物のフリーラジカル乳化重合反応の生成物を含む組成物：
ここで該混合物は、
ａ）水酸基を少なくとも１つ有しアルキル基の炭素数が１〜４のヒドロキシアルキルアクリレート、水酸基を少なくとも１つ有しアルキル基の炭素数が１〜４のヒドロキシアルキルメタクリレート、およびこれらを組み合わせたものから成る群から選ばれる、少なくとも１種の水酸基含有モノマーを混合物全質量の約４０．０％〜約６２．０％、
ｂ）炭素数１〜２２のアルコールのアクリル酸エステル、炭素数１〜２２のアルコールのメタクリル酸エステル、スチレン、置換スチレン、アクリロニトリル、メタクリロニトリル、ハロゲン化ビニル、ハロゲン化ビニリデン、ビニルアルキルエーテル、ビニルエステル、およびこれらを組み合わせたものから成る群から選ばれる、少なくとも１種の疎水性モノマーを混合物全質量の約２７．０％〜約４０．０％、
ｃ）アクリル酸、メタクリル酸、マレイン酸、フマル酸、およびこれらを組み合わせたものから成る群から選ばれる少なくとも１種を混合物全質量の約１０．０％以下、
ｄ）少なくとも１つの第四級アンモニウム基を有するエチレン性不飽和モノマーから成る群から選ばれる少なくとも１種を混合物全量の約０．５％〜約１５．０％、
ｅ）Ｎ−ビニルアミド、Ｎ−ビニル環状アミド、アクリルアミド、炭素数１〜４のアルキル基を少なくとも１つ含むＮ−アルキルアクリルアミド、メタクリルアミド、およびこれらを組み合わせたものから成る群から選ばれる少なくとも１種のアミド官能性モノマーを混合物全質量の約１５．０％以下、
ｆ）非イオン界面活性剤、カチオン界面活性剤、およびこれらを組み合わせたものから成る群から選ばれる少なくとも１種の界面活性剤を混合物全質量の約０．５％〜約８．０％、
ｇ）少なくとも１種の連鎖移動剤を混合物全質量の約４．０％以下、
ｈ）重合開始剤を触媒量、および
ｉ）水を残部、
の範囲で含み、前記重合反応により生成されるポリマー組成物は固形分を約２５．０％〜約５０．０％の範囲で含み、第四級アンモニウム基をポリマー１００ｇ中モル当量で０．００２〜０．０７、及びアミド基をポリマー１００ｇ中モル当量で０．００２〜０．１２有し、ガラス転移温度（Ｔｇ）が約１００℃以下である、組成物。
【請求項２】
インクジェット受容性コーティングの用途に適したカチオン性の非水溶性ポリマーラテックス組成物であって、
混合物のフリーラジカル乳化重合反応の生成物を含む組成物：
ここで該混合物は、
ａ）水酸基を少なくとも１つ有しアルキル基の炭素数が１〜４のヒドロキシアルキルアクリレート、水酸基を少なくとも１つ有しアルキル基の炭素数が１〜４のヒドロキシアルキルメタクリレート、およびこれらを組み合わせたものから成る群から選ばれる、少なくとも１種の水酸基含有モノマーを混合物全質量の約４５．０％〜約５０．０％、
ｂ）炭素数１〜２２のアルコールのアクリル酸エステル、炭素数１〜２２のアルコールのメタクリル酸エステル、スチレン、置換スチレン、アクリロニトリル、メタクリロニトリル、ハロゲン化ビニル、ハロゲン化ビニリデン、ビニルアルキルエーテル、ビニルエステル、およびこれらを組み合わせたものから成る群から選ばれる、少なくとも１種の疎水性モノマーを混合物全質量の約３０．０％〜約３７．０％、
ｃ）アクリル酸、メタクリル酸、マレイン酸、フマル酸、およびこれらを組み合わせたものから成る群から選ばれる少なくとも１種を混合物全質量の約３．０％〜約１０．０％、
ｄ）少なくとも１つの第四級アンモニウム基を有するエチレン性不飽和モノマーから成る群から選ばれる少なくとも１種を混合物全質量に対して約７．０〜約１０．０％、
ｅ）Ｎ−ビニルアミド、Ｎ−ビニル環状アミド、アクリルアミド、炭素数１〜４のアルキル基を少なくとも１つ含むＮ−アルキルアクリルアミド、メタクリルアミド、およびこれらを組み合わせたものから成る群から選ばれる少なくとも１種のアミド官能性モノマーを混合物全質量の約８．０％以下、
ｆ）非イオン界面活性剤、カチオン界面活性剤、およびこれらを組み合わせたものから成る群から選ばれる少なくとも１種の界面活性剤を混合物全質量の約１．０％〜約３．０％、
ｇ)少なくとも１種の連鎖移動剤を混合物全質量の約２．０％以下、
ｈ）重合開始剤を触媒量、および
ｉ）水を残部
の範囲で含み、前記重合反応により生成されるポリマー組成物は固形分を約２５．０％〜約５０．０％の範囲で含み、第四級アンモニウム基をポリマー１００ｇ中モル当量で０．０３〜０．０５、及びアミド基をポリマー１００ｇ中モル当量で０．０３〜０．１２有し、ガラス転移温度（Ｔｇ）が約１００℃以下である、組成物。
【請求項３】
前記水酸基含有モノマーはヒドロキシエチルアクリレート、ヒドロキシプロピルアクリレート、ヒドロキシブチルアクリレート、ヒドロキシエチルメタクリレート、ヒドロキシプロピルメタクリレート、およびこれらを組み合わせたものから成る群から選ばれる、請求項１記載のポリマー組成物。
【請求項４】
前記水酸基含有モノマーはヒドロキシエチルアクリレート、ヒドロキシプロピルアクリレート、ヒドロキシブチルアクリレート、ヒドロキシエチルメタクリレート、ヒドロキシプロピルメタクリレート、およびこれらを組み合わせたものから成る群から選ばれる、請求項２記載のポリマー組成物。
【請求項５】
前記少なくとも１つの第四級アンモニウム基を有するエチレン性不飽和モノマーは、ビニルベンジルトリメチルアンモニウム塩、アクリロイルオキシエチルトリメチルアンモニウム塩、アクリロイルオキシエチルジエチルメチルアンモニウム塩、メタクリロイルオキシエチルトリメチルアンモニウム塩、メタクリロイルオキシエチルベンジルジメチルアンモニウム塩、アクリロイルオキシエチルベンジルジメチルアンモニウム塩、２−ヒドロキシ−３−メタクリロイルオキシプロピルトリメチルアンモニウム塩、２−ヒドロキシ−３−アクリロイルオキシプロピルトリメチルアンモニウム塩、メタクリルアミドプロピルトリメチルアンモニウム塩、およびこれらを組み合わせたものから成る群から選ばれる、請求項１記載のポリマー組成物。
【請求項６】
前記少なくとも１つの第四級アンモニウム基を有するエチレン性不飽和モノマーは、ビニルベンジルトリメチルアンモニウム塩、アクリロイルオキシエチルトリメチルアンモニウム塩、アクリロイルオキシエチルジエチルメチルアンモニウム塩、メタクリロイルオキシエチルトリメチルアンモニウム塩、メタクリロイルオキシエチルベンジルジメチルアンモニウム塩、アクリロイルオキシエチルベンジルジメチルアンモニウム塩、２−ヒドロキシ−３−メタクリロイルオキシプロピルトリメチルアンモニウム塩、２−ヒドロキシ−３−アクリロイルオキシプロピルトリメチルアンモニウム塩、メタクリルアミドプロピルトリメチルアンモニウム塩、およびこれらを組み合わせたものから成る群から選ばれる、請求項２記載のポリマー組成物。
【請求項７】
前記混合物は、Ｎ−ビニルアミド、Ｎ−ビニル環状アミド、アクリルアミド、炭素数１〜４のアルキル基を少なくとも１つ有するＮ−アルキルアクリルアミド、メタクリルアミド、およびこれらを組み合わせたものから成る群から選ばれる少なくとも１種のアミド官能性モノマーを該混合物全質量の約１．０％〜約８．０％の範囲で含有する、請求項１記載のポリマー組成物。
【請求項８】
前記混合物は、Ｎ−ビニルアミド、Ｎ−ビニル環状アミド、アクリルアミド、炭素数１〜４のアルキル基を少なくとも１つ有するＮ−アルキルアクリルアミド、メタクリルアミド、およびこれらを組み合わせたものから成る群から選ばれる少なくとも１種のアミド官能性モノマーを該混合物全質量の約１．０％〜約８．０％の範囲で含有する、請求項２記載のポリマー組成物。
【請求項９】
前記混合物は、少なくとも１種の非イオン界面活性剤と少なくとも１種のカチオン界面活性剤とを含有する、講求項１記載のポリマー組成物。
【請求項１０】
前記混合物は、少なくとも１種の非イオン界面活性剤と少なくとも１種のカチオン界面活性剤とを含有する、請求項２記載のポリマー組成物。
【請求項１１】
前記非イオン界面活性剤は、エトキシル化アルキルフェノール、エトキシル化脂肪アルコール、エチレンオキシドとプロピレンオキシドとのブロック共重合体、およびこれらを組み合わせたものから成る群から選ばれる、請求項１記載のポリマー組成物。
【請求項１２】
前記非イオン界面活性剤は、エトキシル化アルキルフェノール、エトキシル化脂肪アルコール、エチレンオキシドとプロピレンオキシドとのブロック共重合体、およびこれらを組み合わせたものから成る群から選ばれる、請求項２記載のポリマー組成物。
【請求項１３】
前記カチオン界面活性剤は、
アルキル基の炭素数が８〜２２で、塩の対イオンが塩化物、臭化物、メチル硫酸、エチル硫酸から成る群から選ばれるアルキルトリメチルアンモニウム塩、
アルキル基の炭素数が８〜２２で、塩の対イオンが塩化物、臭化物、メチル硫酸、エチル硫酸から成る群から選ばれるアルキルベンジルジメチルアンモニウム塩、
アルキル基の炭素数が８〜２２で、塩の対イオンが塩化物、臭化物、メチル硫酸、エチル硫酸から成る群から選ばれるアルキルピリジニウム塩、および
これらを組み合わせたもの
から成る群から選ばれる、請求項１記載のポリマー組成物。
【請求項１４】
前記カチオン界面活性剤は、
アルキル基の炭素数が８〜２２で、塩の対イオンが塩化物、臭化物、メチル硫酸、エチル硫酸から成る群から選ばれるアルキルトリメチルアンモニウム塩、
アルキル基の炭素数が８〜２２で、塩の対イオンが塩化物、臭化物、メチル硫酸、エチル硫酸から成る群から選ばれるアルキルベンジルジメチルアンモニウム塩、
アルキル基の炭素数が８〜２２で、塩の対イオンが塩化物、臭化物、メチル硫酸、エチル硫酸から成る群から選ばれるアルキルピリジニウム塩、および
これらを組み合わせたもの
から成る群から選ばれる、請求項２記載のポリマー組成物。
【請求項１５】
前記連鎖移動剤は、ドデシルメルカプタン、２−メルカプトエタノール、アルキルメルカプトプロピオネート、メルカプト酢酸、メルカプトプロピオン酸、オクチルメルカプタン、およびこれらを組み合わせたものから成る群から選ばれる、請求項１記載のポリマー組成物。
【請求項１６】
前記連鎖移動剤は、ドデシルメルカプタン、２−メルカプトエタノール、アルキルメルカプトプロピオネート、メルカプト酢酸、メルカプトプロピオン酸、オクチルメルカプタン、およびこれらを組み合わせたものから成る群から選ばれる、請求項２記載のポリマー組成物。
【請求項１７】
前記重合開始剤を前記混合物全質量の約０．１％〜約３．０％の範囲で含み、該重合開始剤は熱重合開始剤、レドックス開始剤、およびこれらを組み合わせたものから成る群から選ばれる、請求項１記載のポリマー組成物。
【請求項１８】
前記熱重合開始剤は、過酸化水素、ｔ−ブチルヒドロペルオキシド、ジ−ｔ−ブチルペルオキシド、ベンゾイルペルオキシド、ベンゾイルヒドロペルオキシド、２，４−ジクロロベンゾイルペルオキシド、ｔ−ブチルペルアセタート、アゾビスイソブチロニトリル、イソプロピルペルオキシカーボネート、およびこれらを組み合わせたものから成る群から選ばれる、請求項１７記載のポリマー組成物。
【請求項１９】
前記レドックス開始剤は、クメンヒドロペルオキシド−メタ重亜硫酸ナトリウム、クメンヒドロペルオキシド−硫酸鉄(ＩＩ)、およびこれらを組み合わせたものから成る群から選ばれる、請求項１７記載のポリマー組成物。
【請求項２０】
前記重合開始剤を前記混合物全質量の約０．１％〜約３．０％の範囲で含み、該重合開始剤は熱重合開始剤、レドックス開始剤、およびこれらを組み合わせたものから成る群から選ばれる、請求項２記載のポリマー組成物。
【請求項２１】
前記熱重合開始剤は、過酸化水素、ｔ−ブチルヒドロペルオキシド、ジ−ｔ−ブチルペルオキシド、ベンゾイルペルオキシド、ベンゾイルヒドロペルオキシド、２，４−ジクロロベンゾイルペルオキシド、ｔ−ブチルペルアセタート、アゾビスイソブチロニトリル、イソプロピルペルオキシカーボネート、およびこれらを組み合わせたものから成る群から選ばれる、請求項２０記載のポリマー組成物。
【請求項２２】
前記レドックス開始剤は、クメンヒドロペルオキシド−メタ重亜硫酸ナトリウム、クメンヒドロペルオキシド−硫酸鉄(ＩＩ)、およびこれらを組み合わせたものから成る群から選ばれる、請求項２０記載のポリマー組成物。
【請求項２３】
請求項１記載のポリマー組成物を含むインクジェット受容性コーティング物。
【請求項２４】
前記コーティング物が約３８〜約７０ｍＮ／ｍの表面エネルギーを有する、請求項２３記載のインクジェット受容性コーティング物。
【請求項２５】
前記コーティング物が約４４〜約６５ｍＮ／ｍの表面エネルギーを有する、請求項２３記載のインクジェット受容性コーティング物。
【請求項２６】
顔料をさらに含有する、請求項２３記載のインクジェット受容性コーティング物。
【請求項２７】
前記顔料は、シリカ、アルミナ、プラスチック顔料、炭酸カルシウム、カオリンクレー、およびこれらを組み合わせたものから成る群から選ばれる、請求項２６記載のインクジェット受容性コーティング物。
【請求項２８】
請求項２記載のポリマー組成物を含むインクジェット受容性コーティング物。
【請求項２９】
前記コーティング物が約３８〜約７０ｍＮ／ｍの表面エネルギーを有する、請求項２８記載のインクジェット受容性コーティング物。
【請求項３０】
前記コーティング物が約４４〜約６５ｍＮ／ｍの表面エネルギーを有する、請求項２８記載のインクジェット受容性コーティング物。
【請求項３１】
顔料をさらに含有する、請求項２８記載のインクジェット受容性コーティング物。
【請求項３２】
前記顔料は、シリカ、アルミナ、プラスチック顔料、炭酸カルシウム、カオリンクレー、およびこれらを組み合わせたものから成る群から選ばれる、請求項３１記載のインクジェット受容性コーティング物。
【請求項３３】
少なくとも１つの面が請求項２３記載のコーティング物によりコーティングされた基材を含む、インクジェット印刷可能な製品。
【請求項３４】
前記基材が、紙、板紙、木材、プラスチックフィルム、金属箔、繊維製品、およびこれらを組み合わせたものから成る群から選ばれる、請求項３３記載のインクジェット印刷可能な製品。
【請求項３５】
少なくとも１つの面が請求項２８記載のコーティング物によりコーティングされた基材を含む、インクジェット印刷可能な製品。
【請求項３６】
前記基材が、紙、板紙、木材、プラスチックフィルム、金属箔、繊維製品、およびこれらを組み合わせたものから成る群から選ばれる、請求項３５記載のインクジェット印刷可能な製品。
【請求項３７】
前記固形分が約３０．０％〜約４０．０％の範囲にある、請求項１記載のポリマー組成物。
【請求項３８】
前記固形分が約３０．０％〜約４０．０％の範囲にある、請求項２記載のポリマー組成物。
【請求項３９】
ガラス転移温度（Ｔｇ）が約６４℃以上約１００℃未満の範囲にある、請求項１記載のポリマー組成物。
【請求項４０】
ガラス転移温度（Ｔｇ）が約６８℃〜約７８℃の範囲にある、請求項１記載のポリマー組成物。
【請求項４１】
ガラス転移温度（Ｔｇ）が約６４℃以上約１００℃未満の範囲にある、請求項２記載のポリマー組成物。
【請求項４２】
ガラス転移温度（Ｔｇ）が約６８℃〜約７８℃の範囲にある、請求項２記載のポリマー組成物。
【請求項４３】
前記混合物は、混合物全質量の約３．０％〜約１０．０％の範囲で、アクリル酸、メタクリル酸、マレイン酸、フマル酸、およびこれらを組み合わせたものから成る群から選ばれる少なくとも１種を含む、請求項１記載のポリマー組成物。
【請求項４４】
前記混合物は、混合物全質量の約４．０％〜約８．０％の範囲で、アクリル酸、メタクリル酸、マレイン酸、フマル酸、およびこれらを組み合わせたものから成る群から選ばれる少なくとも１種を含む、請求項１記載のポリマー組成物。
【請求項４５】
前記混合物は、混合物全質量の約４．０％〜約８．０％の範囲で、アクリル酸、メタクリル酸、マレイン酸、フマル酸、およびこれらを組み合わせたものから成る群から選ばれる少なくとも１種を含む、請求項２記載のポリマー組成物。
【請求項４６】
ポリマーから成るコア成分の周りにほぼ一様に配置された請求項１記載のカチオン性の非水溶性ポリマーラテックス組成物を含む、コア−シェル型組成物。
【請求項４７】
前記コア−シェル型組成物は、さらに複数のシェル成分を含み、各シェル成分が前記コア成分の周りに配置されている、請求項４６記載のコア−シェル型組成物。
【請求項４８】
請求項４６記載のコア−シェル型組成物の水性懸濁液を含むラテックス。
【請求項４９】
請求項４８記載のラテックスを含むインクジェット受容性コーティング物。
【請求項５０】
顔料をさらに含有する、請求項４９記載のインクジェット受容性コーティング物。
【請求項５１】
前記顔料は、シリカ、アルミナ、プラスチック顔料、炭酸カルシウム、カオリンクレー、およびこれらを組み合わせたものから成る群から選ばれる、請求項５０記載のインクジェット受容性コーティング物。
【請求項５２】
少なくとも１つの面が請求項４９記載のコーティング物によりコーティングされた基材を含む、インクジェット印刷可能な製品。
【請求項５３】
前記基材が、紙、板紙、木材、プラスチックフィルム、金属箔、布地、およびこれらを組み合わせたものから成る群から選ばれる、請求項５２記載のインクジェット印刷可能な製品。
【請求項５４】
ポリマーから成るコア成分の周りにほぼ一様に配置された請求項２記載のカチオン性の非水溶性ポリマーラテックス組成物を含む、コア−シェル型組成物。
【請求項５５】
前記コア−シェル型組成物は、さらに複数のシェル成分を含み、各シェル成分が前記コア成分の周りに配置されている、請求項５４記載のコア−シェル型組成物。
【請求項５６】
請求項５４記載のコア−シェル型組成物の水性懸濁液を含むラテックス。
【請求項５７】
請求項５６記載のラテックスを含むインクジェット受容性コーティング物。
【請求項５８】
顔料をさらに含有する、請求項５７記載のインクジェット受容性コーティング物。
【請求項５９】
前記顔料は、シリカ、アルミナ、プラスチック顔料、炭酸カルシウム、カオリンクレー、およびこれらを組み合わせたものから成る群から選ばれる、請求項５８記載のインクジェット受容性コーティング物。
【請求項６０】
少なくとも１つの面が請求項５７記載のコーティング物によりコーティングされた基材を含む、インクジェット印刷可能な製品。
【請求項６１】
前記基材が、紙、板紙、木材、プラスチックフィルム、金属箔、布地、およびこれらを組み合わせたものから成る群から選ばれる、請求項６０記載のインクジェット印刷可能な製品。
【発明の詳細な説明】
【技術分野】
【０００１】
本出願は、２００３年１０月１６日出願の米国特許出願第６０／５１１，９１３号および２００４年８月２４日出願の米国特許出願第１０／９２５，３７６号に関連する。これら出願の内容を本明細書に参照として援用するとともに、これら出願に基づき優先権を主張する。
【０００２】
本発明は、優れた吸水性を示すカチオン（陽イオン）性の非水溶性エマルジョン・ポリマーラテックス組成物に関する。特に、非水溶性エマルジョン・ポリマーラテックス組成物のインクジェットインク受容性コーティング（コーティング物およびコーティング材）としての使用に関する。
【背景技術】
【０００３】
インクジェット印刷は、紙、布地、プラスチックフィルム等の様々な基材への印刷に幅広く利用されている。これらの基材は通常インクジェットインクの受容性を高める材料でコーティングされる。インクジェット印刷で現在使用されているインクの多くは水性染料ベースのインクである。これらインクに関しては、以下に示す３つの性質が主に重要である。
【０００４】
すなわち、第一の性質は、コーティング材料の表面張力（即ち表面エネルギー）によって決まるインクジェット受容性コーティング物（被覆物）のぬれ性（wettability）である。染料及び／又は顔料を含有するインクジェットインクのインクビヒクル（特に家庭事務用印刷機器に通常使用されるもの）は、一般に水性であり、湿潤剤として数種の水溶性有機溶剤を含有する。このようなインクビヒクルは多くの場合比較的高い表面エネルギーを有するインク受容性コーティング物（被覆物）を必要とする。
【０００５】
第二の性質は、水に対する親和性である。数秒間で乾燥した手触りを得るため、インクジェット受容性コーティング物が多量の水をインクから吸収する必要があるからである。インクジェットインク調製物には、一般に水が９０％以上配合されている。また、コーティング物は、かかる水分を全て吸収しながら、その物理的状態（physical integrity）を保たなければならない。すなわち、インクジェット受容性コーティング物は、水に実際溶解することなく、多量の水分を吸収しうる程度に親水性であるべきである。インクジェット受容性コーティング物には、高い吸水性を得るために従来親水性の無機顔料（シリカ、アルミナ等）と親水性のバインダーとが配合されてきた。最も一般的に使用される親水性バインダーは、ポリビニルアルコール（ＰＶＯＨ）やポリビニルピロリジノン（ＰＶＰ）であるが、これらの他にも当該技術分野で公知の天然あるいは合成ポリマー（例:ゼラチン、デンプン、ポリエチレンオキシド、ヒドロキシエチレンセルロース、カルボキシメチルセルロース、等）を用いることができる。かかるコーティング物に多量の顔料が存在すると、基材表面をなめらかにするためにカレンダーにかけることがしばしば要求される。また、コーティングされた基材の光沢特性が低下することもある。
【０００６】
第三の性質は、染料定着性（dye fixation）である。水性インクジェットインクの多くは顔料（ピグメント）ベ一スではなく染料（ダイ）ベ一スである。高い色濃度の鮮明な印刷物を得るには、染料分子はインクが基材に接触したほぼ直後に定着（固定）されなければならない。染料の基材への浸透は色濃度の低下をもたらし、染料分子の側方への移動は、形成される画像を不明瞭なものにする。
【０００７】
水性インクジェットインクに一般的に使用される染料は、スルホン酸基を有するアニオン染料である。このため染料定着は、通常、塩形成機構により作用するカチオン性の媒染ポリマーを使用して行われる。
【０００８】
インクジェット受容性コーティングで最も広く利用されているカチオン染料用定着剤は、ポリ(ジアリルジメチルアンモニウムクロリド)であるが、この他にも当該技術分野において公知の水溶性カチオン性ポリマーがある。例えば、ポリ(ビニルベンジル第四級アンモニウム塩)である。水溶性カチオン性ポリマーのその他の例として、陽性澱粉、カチオン性ポリビニルアルコール、グアニジン−ホルムアルデヒド樹脂、エピクロロヒドリン−ポリアミン縮合体、水溶性カチオン性アクリル樹脂が挙げられる。
【０００９】
水溶性カチオン性ポリマーの代わりに、有機顔料としても機能するカチオン性のアクリルラテックス又はスチレンラテックスも使用できる。しかしながらインクには、その配合によって比較的高い表面エネルギーを有するインクジェット受容性コーティング物の使用を必要とするものもあるので、適切な水分吸収とぬれ特性を確実にする為に、上記のようなカチオン性ラテックスが配合されたコーティング物に親水性バインダーを添加することが必要となることもある。
【００１０】
また、高い表面エネルギーを有するインクジェット受容性コーティング物（被覆）を要求するインク調製物のために、水溶性ゲルベースのコーティング物が適切な水分吸収とぬれ特性を確実にするために利用されてきた。このようなゲルベースのコーティングは一般に、ポリアクリルアミド、ポリアクリル酸、ヒドロキシアルキルセルロース、カルボキシメチルセルロース、ゼラチンのような水溶性吸収材料を包含する。従来よく使用されるゲルベースのコーティングでは、通常、水溶性ゲル形成材料を非水溶性の親水性マトリックス中に包含しているので、半浸透性のネットワーク（網状構造）のコーティング物を形成する。これらのコーティング物は乾燥状態で水分を吸収してヒドロゲルを形成するが、このようなコーティングでは印刷画像の水に対する堅牢性（耐水性）について比較的劣っていた。
【発明の開示】
【発明が解決しようとする課題】
【００１１】
それゆえ、非水溶性であるが水分を吸収可能な膨潤性ポリマーコーティング組成物の形成が強く望まれていた。それによって、従来のゲルベースのコーティングで行われていたような半浸透性ネットワーク構造を利用する必要がなくなり得る。
【００１２】
そこで本発明の一つの目的は、カチオン性の非水溶性ポリマーラテックス組成物を提供することである。
【００１３】
また、本発明のさらなる一つの目的は、インクジェット受容性コーティングの形成用途に適するカチオン性の非水溶性ポリマーラテックス組成物を提供することである。
【００１４】
また、本発明の他の一つの目的は、優れた吸水性を示しながらも非水溶性であるインクジェット受容性コーティング物（被覆）を提供することである。
【００１５】
また、本発明の他の一つの目的は、水性染料や顔料インクでぬれやすい比較的高い表面エネルギーを有するインクジェット受容性コーティング物（被覆）を提供することである。
【００１６】
また、本発明の他の一つの目的は、ガラス転移温度（Ｔｇ）が約１００℃以下のカチオン性の非水溶性ポリマーラテックス組成物を提供することである。
【００１７】
また、本発明のさらなる一つの目的は、シェル成分がカチオン性の非水溶性ポリマーラテックス組成物であるコア−シェル型組成物を提供することである。
【課題を解決するための手段】
【００１８】
本発明の上記目的は、カチオン性の非水溶性ポリマーラテックス組成物を生成することで達成される。ここで開示される種々のポリマー組成物のインクジェット受容性コーティング（コーティング物、コーティング材）としての使用によって、従来のコーティングに伴う問題の多くを防ぐことができる。
【００１９】
本発明のカチオン性の非水溶性ポリマーラテックス組成物は、優れた染料定着性、吸水性(即ち、膨潤性)および光沢性を示す優れたインクジェット受容性コーティング材であり、コーティング物となり得る。ここで開示されるこれらカチオン性の非水溶性ポリマーラテックス組成物では、インクジェット受容性コーティング物の光沢や印刷画像の水に対する堅牢性に悪影響を及ぼす染料定着用添加剤や親水性バインダーの添加を必要としない。さらに、本発明のインクジェット受容性コーティング物は、水性インクによる印刷を大変有利にする比較的高い表面エネルギーを有する。さらに本発明のインクジェット受容性コーティング物は、ガラス転移温度がほぼ１００℃以下であるため、優れた光沢性を示す。
【発明を実施するための最良の形態】
【００２０】
以下、本発明を詳細に説明する。尚、以下の種々の要素の数値及び数値範囲には本発明を不条理に限定しないために「約」が付してあるが、それら要素の一典型的な数値又は数値範囲として「約」を省いた数値又は数値範囲が開示され当業者に把握されることは勿論である。
インクジェット受容性コーティングの用途に適した本発明のカチオン性の非水溶性ポリマーラテックス組成物は、所定の混合物をフリーラジカル乳化重合反応させて得られる生成物を含む。該混合物は、
ａ）水酸基を少なくとも１つ有しアルキル基の炭素数が１〜４のヒドロキシアルキルアクリレート、水酸基を少なくとも１つ有しアルキル基の炭素数が１〜４のヒドロキシアルキルメタクリレート、およびこれらを組み合わせたものから成る群から選ばれる、少なくとも１種の水酸基含有モノマーを混合物全質量の約４０．０％〜約６２．０％、
ｂ）炭素数１〜２２のアルコールのアクリル酸エステル、炭素数１〜２２のアルコールのメタクリル酸エステル、スチレン、置換スチレン、アクリロニトリル、メタクリロニトリル、ハロゲン化ビニル、ハロゲン化ビニリデン、ビニルアルキルエーテル、ビニルエステル、およびこれらを組み合わせたものから成る群から選ばれる、少なくとも１種の疎水性モノマーを混合物全質量の約２７．０％〜約４０．０％、
ｃ）アクリル酸、メタクリル酸、マレイン酸、フマル酸、およびこれらを組み合わせたものから成る群から選ばれる少なくとも１種を混合物全質量の約１０．０％以下、
ｄ）少なくとも１つの第四級アンモニウム基を有するエチレン性不飽和モノマーから成る群から選ばれる少なくとも１種を混合物全量の約０．５％〜約１５．０％、
ｅ）Ｎ−ビニルアミド、Ｎ−ビニル環状アミド、アクリルアミド、炭素数１〜４のアルキル基を少なくとも１つ含むＮ−アルキルアクリルアミド、メタクリルアミド、およびこれらを組み合わせたものから成る群から選ばれる少なくとも１種のアミド官能性モノマーを混合物全質量の約１５．０％以下、
ｆ）非イオン界面活性剤、カチオン界面活性剤、およびこれらを組み合わせたものから成る群から選ばれる少なくとも１種の界面活性剤を混合物全質量の約０．５％〜約８．０％、
ｇ）少なくとも１種の連鎖移動剤を混合物全質量の約４．０％以下、
ｈ）重合開始剤を触媒量、および
ｉ）水を残部、
の範囲で含み、前記重合反応により生成されるポリマー組成物は固形分を約２５．０％〜約５０．０％の範囲で含み、第四級アンモニウム基をポリマー１００ｇ中モル当量で０．００２〜０．０７、及びアミド基をポリマー１００ｇ中モル当量で０．００２〜０．１２有し、ガラス転移温度（Ｔｇ）が約１００℃以下である。
【００２１】
インクジェット受容性コーティングの用途に適した、本発明の好ましいカチオン性の非水溶性ポリマーラテックス組成物は、所定の混合物をフリーラジカル乳化重合させて得られる生成物を含む。該混合物は、
ａ）水酸基を少なくとも１つ有しアルキル基の炭素数が１〜４のヒドロキシアルキルアクリレート、水酸基を少なくとも１つ有しアルキル基の炭素数が１〜４のヒドロキシアルキルメタクリレート、およびこれらを組み合わせたものから成る群から選ばれる、少なくとも１種の水酸基含有モノマーを混合物全質量の約４５．０％〜約５０．０％、
ｂ）炭素数１〜２２のアルコールのアクリル酸エステル、炭素数１〜２２のアルコールのメタクリル酸エステル、スチレン、置換スチレン、アクリロニトリル、メタクリロニトリル、ハロゲン化ビニル、ハロゲン化ビニリデン、ビニルアルキルエーテル、ビニルエステル、およびこれらを組み合わせたものから成る群から選ばれる、少なくとも１種の疎水性モノマーを混合物全質量の約３０．０％〜約３７．０％、
ｃ）アクリル酸、メタクリル酸、マレイン酸、フマル酸、およびこれらを組み合わせたものから成る群から選ばれる少なくとも１種を混合物全質量の約３．０％〜約１０．０％、
ｄ）少なくとも１つの第四級アンモニウム基を有するエチレン性不飽和モノマーから成る群から選ばれる少なくとも１種を混合物全質量に対して約７．０〜約１０．０％、
ｅ）Ｎ−ビニルアミド、Ｎ−ビニル環状アミド、アクリルアミド、炭素数１〜４のアルキル基を少なくとも１つ含むＮ−アルキルアクリルアミド、メタクリルアミド、およびこれらを組み合わせたものから成る群から選ばれる少なくとも１種のアミド官能性モノマーを混合物全質量の約８．０％以下、
ｆ）非イオン界面活性剤、カチオン界面活性剤、およびこれらを組み合わせたものから成る群から選ばれる少なくとも１種の界面活性剤を混合物全質量の約１．０％〜約３．０％、
ｇ)少なくとも１種の連鎖移動剤を混合物全質量の約２．０％以下、
ｈ）重合開始剤を触媒量、および
ｉ）水を残部
の範囲で含み、前記重合反応により生成されるポリマー組成物は固形分を約２５．０％〜約５０．０％の範囲で含み、第四級アンモニウム基をポリマー１００ｇ中モル当量で０．０３〜０．０５、及びアミド基をポリマー１００ｇ中モル当量で０．０３〜０．１２有し、ガラス転移温度（Ｔｇ）が約１００℃以下である。
【００２２】
本発明のフリーラジカル乳化重合反応での使用に適した水酸基含有モノマーとして、少なくとも１つの水酸基を有しアルキル基の炭素数が１〜４のヒドロキシアルキルアクリレート、少なくとも１つの水酸基を有しアルキル基の炭素数が１〜４のヒドロキシアルキルメタクリレート、およびこれらを組み合わせたものが挙げられる。好ましい水酸基含有モノマーとして、ヒドロキシエチルアクリレート、ヒドロキシプロピルアクリレート、ヒドロキシブチルアクリレート、ヒドロキシエチルメタクリレート、ヒドロキシプロピルメタクリレート等が挙げられるが、これらに限定されない。水酸基含有モノマーは、本発明のフリーラジカル乳化重合反応で使用される混合物の全質量の約４０．０％から約６２．０％を占めるが、約４５．０％から約５０．０％の範囲が好ましい。
【００２３】
本発明のフリーラジカル乳化重合反応での使用に適した疎水性モノマーには、炭素数１〜２２のアルコールのアクリル酸エステル、炭素数１〜２２のアルコールのメタクリル酸エステル、スチレン、置換スチレン、アクリロニトリル、メタクリロニトリル、ハロゲン化ビニル、ハロゲン化ビニリデン、ビニルアルキルエーテル、ビニルエステル等がある。疎水性モノマーは、本発明のフリーラジカル乳化重合反応で使用される混合物の全質量の約２７．０％から約４０．０％を占めるが、約３０．０％から約３７．０％の範囲が好ましい。
【００２４】
所定の色の印刷品質の向上が望まれる場合、本発明のフリーラジカル乳化重合反応で使用される混合物は、アクリル酸、メタクリル酸、マレイン酸、フマル酸、およびこれらを組み合わせたものから選ばれる少なくとも１種を混合物の約１０．０％以下含有することができる。該混合物がアクリル酸、メタクリル酸、マレイン酸、フマル酸、およびこれらを組み合わせたものから選ばれる少なくとも１種を約３．０％から約１０．０％の範囲で含有するのが好ましい。より好ましいのは約４．０％から約８．０％の範囲で含有することである。本発明のカチオン性の非水溶性ポリマーラテックス組成物は、カルボキシル基を上記当量換算で０．０７から０．１４の範囲で含有することが好ましい。
【００２５】
本発明での使用に適したエチレン性不飽和モノマーは、第四級アンモニウム基を少なくとも１つ含む。特にエチレン性不飽和モノマーがビニルベンジルトリメチルアンモニウム塩、アクリロイルオキシエチルトリメチルアンモニウム塩、アクリロイルオキシエチルジエチルメチルアンモニウム塩、メタクリロイルオキシエチルトリメチルアンモニウム塩、メタクリロイルオキシエチルベンジルジメチルアンモニウム塩、アクリロイルオキシエチルベンジルジメチルアンモニウム塩、２−ヒドロキシ−３−メタクリロイルオキシプロピルトリメチルアンモニウム塩、２−ヒドロキシ−３−アクリロイルオキシプロピルトリメチルアンモニウム塩、メタクリルアミドプロピルトリメチルアンモニウム塩、およびこれらを組み合わせたものから選ばれることが好ましい。特にこれらの塩が、ハロゲン化物（ハライド）、硫酸塩（サルフェート）、アルキル硫酸塩（アルキルサルフェート）、アリール硫酸塩（アリールサルフェート）、およびこれらを組み合わせたものから選択される少なくとも１種の対アニオン（カウンターアニオン）を有することがより好ましい。更に好ましいのは、かかる対アニオンが塩化物（クロリド）、臭化物（ブロミド）、メトサルフエート、硫酸塩（サルフェート）、およびこれらを組み合わせたものから選ばれることである。少なくとも１つの第四級アンモニウム基を有するエチレン性不飽和モノマーは、本発明のフリーラジカル乳化重合反応で使用される混合物の全質量の約０．５％から約１５．０％を占めるが、約７．０％から約１０．０％の範囲が好ましい。
【００２６】
本発明のフリーラジカル乳化重合反応で用いられる上記混合物には、必要に応じて、Ｎ−ビニルアミド、Ｎ−ビニル環状アミド、アクリルアミド、炭素数１〜４のアルキル基を少なくとも１つ含むＮ−アルキルアクリルアミド、メタクリルアミド、およびこれらを組み合わせたものから選ばれるアミド官能性モノマーを該混合物の１５．０％以下含有することができる。該混合物はアミド官能性モノマーを混合物全質量の約８．０％以下の範囲で含有することが好ましい。本発明のカチオン性の非水溶性ポリマーラテックス組成物は、アミド基をポリマーラテックス組成物１００ｇ当たりモル当量で０．０３から０．１２の範囲で含有する。上記のようなアミド官能性モノマーがフリーラジカル乳化重合反応のための混合物に含まれない場合、必要なアミド官能性は、該混合物中に用いられる他のモノマー反応物の少なくとも１種により提供されるべきである。このような場合においては、第四級アンモニウム基を少なくとも１つを有するエチレン性不飽和モノマー(例:メタクリルアミドプロピルトリメチルアンモニウム塩など)によって、アミド官能性を提供することが好ましい。
【００２７】
フリーラジカル乳化重合反応で用いられるのに適した界面活性剤として、非イオン界面活性剤、カチオン界面活性剤、およびこれらを組み合わせたものから選ばれるものが挙げられる。好ましい非イオン界面活性剤として、エトキシ化アルキルフェノール、エトキシ化脂肪アルコール、エチレンオキシドとプロピレンオキシドとのブロック共重合体などが挙げられる。他方、好ましいカチオン界面活性剤として、以下のもの：
アルキル基の炭素数が８〜２２(好ましくは１２〜１８)で、塩の対イオンが塩化物（クロリド）、臭化物（ブロミド）、メチル硫酸（メチルサルフェート）、エチル硫酸（エチルサルフェート）から選ばれるアルキルトリメチルアンモニウム塩；
アルキル基の炭素数が８〜２２(好ましくは１２〜１８)で、塩の対イオンが塩化物（クロリド）、臭化物（ブロミド）、メチル硫酸（メチルサルフェート）、エチル硫酸（エチルサルフェート）から選ばれるアルキルベンジルジメチルアンモニウム塩；および
アルキル基の炭素数が８〜２２(好ましくは１２〜１８)で、塩の対イオンが塩化物（クロリド）、臭化物（ブロミド）、メチル硫酸（メチルサルフェート）、エチル硫酸（エチルサルフェート）から選ばれるアルキルピリジニウム塩；
が挙げられるが、これらに限定されない。
さらに好ましいのは、前記フリーラジカル乳化重合反応混合物が少なくとも１種の非イオン界面活性剤と少なくとも１種のカチオン界面活性剤とを含むことである。このような界面活性剤が、乳化ポリマー組成物の生成に用いられる混合物全質量の約０．５％から約８．０％の範囲で含まれることが好ましく、さらに好ましいのは約１．０％から約３．０％の範囲で含まれることである。
【００２８】
乳化ポリマー組成物の分子量を低下させる目的で、必要に応じ、少なくとも１種の連鎖移動剤を最高で該混合物の全質量の約４．０％以下 (好ましくは約２．０％以下)で用いることができる。好ましい連鎖移動剤として、ドデシルメルカプタン、２−メルカプトエタノール、アルキルメルカプトプロピオネート、メルカプト酢酸、メルカプトプロピオン酸、オクチルメルカプタン等が挙げられる。
【００２９】
本発明のフリーラジカル乳化重合反応では、少なくとも１種の重合開始剤が触媒量で使用される。開始剤の使用量は、一般に乳化ポリマーを生成するために用いられる混合物の全質量に対して約０．１％から約３．０％(好ましくは約０．２％から約２．０％)の範囲である。従来使用されている乳化重合開始剤(即ち、熱重合開始剤、レドックス開始剤など)は、該乳化重合反応での使用に適している。適切な熱開始剤の例として、過酸化水素、t−ブチルヒドロペルオキシド、ジ−t−ブチルペルオキシド、ベンゾイルペルオキシド、ベンゾイルヒドロペルオキシド、２,４−ジクロロベンゾイルペルオキシド、t−ブチルペルアセタート、アゾビスイソブチロニトリル、およびイソプロピルペルオキシカーボネートが挙げられるが、これらに限定されない。適切なレドックス開始剤の例として、クメンヒドロペルオキシド−メタ重亜硫酸ナトリウム、クメンヒドロペルオキシド−硫酸鉄(II)等が挙げられるが、これらに限定されない。好ましい重合開始剤は、水溶性のアゾ化合物(例:和光ケミカル社製のＶ-５０、Ｖ-６０やＶ-０８６、ＶＡ−０８６)である。
【００３０】
固形分を約２５．０％から約５０．０％の範囲で含むポリマーラテックス組成物を生成するために、十分量の水が該混合物に加えられる。乳化重合反応生成物は固形分を約３０．０％から約４０．０％の範囲で含むことが好ましい。
【００３１】
本発明のカチオン性の非水溶性ポリマーラテックス組成物は、優れたインクジェット受容性コーティング材料である。このようなインクジェット受容性コーティング材は、特定の基材の少なくとも一表面を該インクジェット受容性コーティング材でコーティング（被覆）するプロセスを介して、インクジェットで印刷可能な製品を製造するのに利用することができる。このようなインクジェット印刷可能な製品の製造に適した基材には、紙、板紙、木材、プラスチックフィルム、金属箔、繊維製品（布地）などがある。必要に応じて、インクジェット受容性コーティングに従来使用されているいずれの顔料も、その顔料がポリマーラテックス組成物のカチオン性と相性がよいもの（compatible）であればコーティングに使用することができる。このような顔料には、シリカ、アルミナ、プラスチック顔料、炭酸カルシウム、およびカオリンクレーがあるが、これらには限定されない。
【００３２】
本発明のインクジェット受容性コーティングの表面エネルギーは、約３８〜約７０ｍＮ／ｍ（ダイン／ｃｍ）が好ましく、約４４〜約６５ｍＮ／ｍ（ダイン／ｃｍ）ならより好ましい。かかるインクジェット受容性コーティング物の表面の性質は、水性インク調製物と使用する場合にはきわめて重要であるが、さらにかかるインクジェット受容性コーティング物は溶剤ベースのインク調製物との使用にも適している。
【００３３】
適切な加工温度で基材上でのフィルム形成を促進するために、本発明のカチオン性の非水溶性ポリマーラテックス組成物のガラス転移温度（Ｔｇ）は、約１００℃以下である。該組成物は、ガラス転移温度が好ましくは約５８℃以上約１００℃未満の範囲、例えば約６４℃以上約１００℃未満の範囲、より好ましくは約６０℃から約７８℃の範囲、例えば約６８℃から約７８℃の範囲にある。
【００３４】
必要に応じて、水酸基官能性樹脂に従来使用されている架橋剤を該コーティング材に添加してもよい。このような架橋剤には、尿素−ホルムアルデヒド樹脂、メラミン−ホルムアルデヒド樹脂、グリオキサール、グルタルアルデヒド、チタネート、ジルコニウム塩などがある。本発明のカチオン性の非水溶性ポリマーラテックス組成物がカルボン酸基を含有している場合には、ジヒドラジド、カルボジイミドや多官能性のアジリジンを架橋剤として使用できる。架橋剤を使用する場合、生成するポリマー組成物の吸水性を十分に維持できる量(典型的には該混合物の約２％以下)を通常使用する。得ようとするポリマーの性質を考慮して架橋剤の量を決定するのは、当業者が通常有する能力の範囲内である。
【００３５】
必要に応じて、その他のカチオン性あるいは非イオン性バインダーをカチオン性の非水溶性ポリマーラテックス組成物と共に使用することができる。このようなバインダーとして、ボリビニルアルコール、カチオン性ポリビニルアルコール、ポリビニルピロリドン、カチオン性ビニルピロリドン共重合体、ポリエチルオキサゾリン、カチオン性水溶性アクリルポリマー、非イオン性水溶性アクリルポリマー、澱粉（スターチ）、陽性澱粉、ポリエチレングリコール、メチルセルロース、ヒドロキシエチルセルロース、およびこれらを組み合わせたものが挙げられるが、これらに限定されない。
【００３６】
必要に応じて、本発明のカチオン性の非水溶性ポリマーラテックス組成物は、インクジェット受容性コーティング材（またはコーティング物）として使用するのに適切なコア−シェル型組成物のシェル成分として用いることができる。コア−シェル型組成物のコア成分としては、いずれのコンパチブルな（例えば相溶性がある）ポリマーコア成分(官能性および非官能性の何れも)も使用可能である。目的用途に応じて、該カチオン性の非水溶性ポリマーラテックス組成物と共に使用するのに適したコア成分として官能性か非官能性のいずれを製造するかは、当業者の通常有する能力の範囲内である。コア−シェル型組成物のポリマーコア成分の製造は周知であり、一例を挙げれば、米国特許第６,５２１,３４２号および第６,５２１,３４３号に記載されており、これらの特許を参考文献としてここに援用する。
【００３７】
例えば、本発明での使用に適した非官能性ポリマーコア成分としては、以下のａ）及びｂ）を含む混合物：
ａ）炭素数１〜２２のアルコールのアクリル酸エステル、炭素数１〜２２のアルコールのメタクリル酸エステル、少なくとも１つの水酸基を有しアルキル基の炭素数が１〜４のヒドロキシアルキルアクリレート、少なくとも１つの水酸基を有しアルキル基の炭素数が１〜４のヒドロキシアルキルメタクリレート、スチレン、置換スチレン、アクリロニトリル、メタクリロニトリル、塩化ビニル（ビニルクロリド）、塩化ビニリデン（ビニリデンクロリド）、ビニルエーテル、ビニルエステル、Ｎ−ビニルアミド、Ｎ−ビニル環状アミド、アクリルアミド、メタクリルアミド、およびこれらの組み合わせたものから選ばれる化合物；および
ｂ）触媒量の重合開始剤；
のフリーラジカル重合反応生成物が挙げられるがこれに限定されない。
【００３８】
本発明での使用に適した官能性ポリマーコア成分としては、以下のａ）、ｂ）及びｃ）を含む混合物：
ａ）炭素数１〜２２のアルコールのアクリル酸エステル、炭素数１〜２２のアルコールのメタクリル酸エステル、少なくとも１つの水酸基を有しアルキル基の炭素数が１〜４のヒドロキシアルキルアクリレート、少なくとも１つの水酸基を有しアルキル基の炭素数が１〜４のヒドロキシアルキルメタクリレート、スチレン、置換スチレン、アクリロニトリル、メタクリロニトリル、塩化ビニル（ビニルクロリド）、塩化ビニリデン（ビニリデンクロリド）、ビニルエーテル、ビニルエステル、Ｎ−ビニルアミド、Ｎ−ビニル環状アミド、アクリルアミド、メタクリルアミド、およびこれらを組み合わせたものから選ばれる化合物を混合物全質量の約８０．０％〜約９９．５％(好ましくは約８５．０％〜約９５．０％)；
ｂ）少なくとも１つの第四級アンモニウム基を有するエチレン性不飽和モノマーおよびそれらモノマー複数種の組み合わせから選ばれる化合物を混合物全質量の約０．５％〜約２０．０％(好ましくは約５．０％〜約１５．０％)；および
ｃ）触媒量の重合開始剤；
のフリーラジカル重合反応生成物が挙げられるがこれに限定されない。
【００３９】
本発明のカチオン性の非水溶性ポリマーラテックス組成物は、インクジェット受容性コーティング用途に適したコア−シェル型組成物を形成するために、ポリマーコア成分の周りにほぼ一様に配置される。本明細書の記載に基づいて、本発明のカチオン性の非水溶性ポリマーラテックス組成物をシェル成分とするコア−シェル型組成物を製造することは、当業者が通常有する能力の十分範囲内である。必要に応じて、コア−シェル型組成物は、上記のようなシェル成分を複数種類含有していてもよく、それぞれのシェル成分がポリマーコア成分の周りに配置され得る。
【００４０】
本発明に係るインクジェット受容性コーティングとしての使用に適するラテックスとして、カチオン性コア−シェル型組成物の水性懸濁液が挙げられる。これらのラテックスの固形分は約２０．０％〜約６０．０％の範囲にあるのが好ましく、約３０．０％〜約４５．０％の範囲にあるのがより好ましい。
【００４１】
本発明のコア−シェル型ラテックスは、優れた耐退色性を与える優れたインクジェット受容性コーティング材（そしてコーティング物）である。このようなインクジェット受容性コーティング材は、適宜選択された基材の少なくとも１面にコーティングを施すプロセスを介して、インクジェット印刷可能な製品の製造に用いられる。このようなインクジェット印刷可能な製品の製造に適した基材には、紙、板紙、木材、プラスチックフィルム、金属箔、繊維製品（布地）などがある。必要に応じて、インクジェット受容性コーティングに従来用いられているいずれの顔料も、その顔料が該カチオン性コーティング材との相性がよいもの（compatible）である限り用いることができる。このような顔料には、シリカ、アルミナ、プラスチック顔料、炭酸カルシウム、カオリンクレー、およびこれらを組み合わせたものがあるが、これらには限定されない。
【００４２】
当該技術分野で認知されているように、コーティング材の正確な配合成分や成分の望ましい性質は異なり得る。従って、使用目的や所望の性質に応じて、任意に加える成分や成分比率を通常行われる試験・実験により決定するとよい。
【００４３】
本発明をさらに説明するため、以下に種々の実施例を示すがこれらは本発明をいかなる形にても制限するためのものではない。
【００４４】
＜実施例１＞
インクジェット受容性コーティング物の形成用途に適した非水溶性ポリマーラテックス組成物を以下のように調製した。
すなわち、メカニカルスターラー、加熱マントルおよびモノマー供給材料（仕込み）添加用の注入管を備えた丸底フラスコに、脱イオン水２１９．０ｇ、ＡＲＱＵＡＤ  Ｃ−５０(５０％カチオン界面活性剤のイソプロピルアルコール溶液、Ａｋｚｏ  Ｎｏｂｅｌ社製)１２．０ｇを攪拌しながら加えた。Ｖ-５０(アゾ重合開始剤、和光ケミカル社製)３．０ｇを脱イオン水７．５ｍＬに溶解した溶液を上記フラスコに加え、混合物を６０℃まで加熱した。
【００４５】
２種のモノマー供給材料を調製した。第一のモノマー供給材料は、スチレン４５．０ｇ、ブチルアクリレート１２．０ｇ、およびヒドロキシエチルアクリレート１８．０ｇの混合物であった。第二のモノマー供給材料は、５０％メタクリルアミドプロピルトリメチルアンモニウムクロリド水溶液３０．０ｇとヒドロキシエチルメタクリレート６０．０ｇの混合物であった。
これら２種のモノマー供給材料は、２時間半かけて上記フラスコに同時に加えられた。モノマー供給材料添加後、混合物の温度を７０℃まで上げ、さらに１時間同温度で保った。その後、Ｖ-０８６(アゾ重合開始剤、和光ケミカル社製)０．５ｇを２５．０ｍＬの脱イオン水に溶解した溶液を上記フラスコに加え、該混合物の温度を８０℃まで上昇させた。残留モノマーを除去するため窒素パージを使って、該混合物を２時間攪拌した。その結果得られたポリマーラテックス組成物の固形分は３０％であり、平均粒度は１６５ｎｍ、表面張力は少なくとも４４ダイン／ｃｍ（ｍＮ／ｍ）であった。
【００４６】
＜実施例２＞
非水溶性のカチオン性乳化ポリマーラテックス組成物を以下のように調製した。すなわち、メカニカルスターラー、加熱マントルおよびモノマー供給材料添加用の注入管を備えた丸底フラスコに、脱イオン水１０３．０ｇ、ＡＲＱＵＡＤ  Ｃ−５０(５０％カチオン界面活性剤のイソプロピルアルコール溶液、Ａｋｚｏ  Ｎｏｂｅｌ社製)０．９ｇ、ＴＥＲＧＩＴＯＬ  ＮＰ−１０(非イオン界面活性剤、Ｕｎｉｏｎ  Ｃａｒｂｉｄｅ社製)１．５ｇを攪拌下加えた。Ｖ-５０(アゾ重合開始剤、和光ケミカル社製)３．０ｇを脱イオン水７．５ｍＬに溶解した溶液を上記フラスコに加え、混合物を６０℃まで加熱した。
【００４７】
２種のモノマー供給材料を調製した。第一のモノマー供給材料は、スチレン５３．０ｇ、ブチルアクリレート７．５ｇ、およびヒドロキシエチルアクリレート３０．０ｇの混合物であった。第二のモノマー供給材料は、５０％メタクリルアミドプロピルトリメチルアンモニウムクロリド水溶液３０．０ｇ、ヒドロキシエチルメタクリレート４５．０ｇ、および０．９ｇのＡＲＱＵＡＤ  Ｃ−５０を７０．０ｍＬの脱イオン水に溶解した溶液であった。これら２種のモノマー供給材料は、２時間半かけて上記フラスコに同時に加えられた。モノマー供給材料添加後、混合物の温度を７０℃まで上げ、さらに１時間同温度で保った。その後、Ｖ-０８６(アゾ重合開始剤、和光ケミカル社製)０．５ｇを２５．０ｍＬ脱イオン水に溶解した溶液を上記フラスコに加え、該混合物の温度を８０℃まで上昇させた。残留モノマーを除去するため窒素パージを使用して、該混合物を２時間攪拌した。その結果得られたラテックス組成物の固形分は３８％であり、平均粒度は２５６ｎｍ、表面張力は少なくとも４４ダイン／ｃｍ（ｍＮ／ｍ）、ガラス転移温度（Ｔｇ）は６４℃であった。
【００４８】
＜実施例３＞
非水溶性のカチオン性乳化ポリマーラテックス組成物を以下のように調製した。すなわち、メカニカルスターラー、加熱マントル、およびモノマー供給材料添加用の注入管を備えた丸底フラスコに、脱イオン水２３１．０ｇ、ＡＲＱＵＡＤ  Ｃ−５０(５０％カチオン界面活性剤のイソプロピルアルコール溶液、Ａｋｚｏ  Ｎｏｂｅｌ社製)０．９ｇ、ＴＥＲＧＩＴＯＬ  ＮＰ−１０(非イオン界面活性剤、Ｕｎｉｏｎ  Ｃａｒｂｉｄｅ社製)１．５ｇを攪拌しながら加えた。Ｖ-５０(アゾ重合開始剤、和光ケミカル社製)３．０ｇを脱イオン水７．５ｍＬに溶解した溶液を上記フラスコに加え、混合物を６０℃まで加熱した。
【００４９】
２種のモノマー供給材料を調製した。第一のモノマー供給材料は、スチレン４５．０ｇ、ブチルアクリレート１５．０ｇ、およびヒドロキシエチルアクリレート３０．０ｇの混合物であった。第二のモノマー供給材料は、１００．０ｍＬの脱イオン水に５０％メタクリルアミドプロピルトリメチルアンモニウムクロリド水溶液３０．０ｇ、ヒドロキシエチルメタクリレート４５．０ｇ、および０．９ｇのＡＲＱＵＡＤ  Ｃ−５０を溶解した溶液であった。これら２種のモノマー供給材料は、２時間半かけて上記フラスコに同時に加えられた。モノマー供給材料添加後、混合物の温度を７０℃まで上げ、１時間同温度で保った。その後、Ｖ-０８６(アゾ重合開始剤、和光ケミカル社製)０．５ｇを脱イオン水２５．０ｍＬに溶解した溶液を上記フラスコに加え、該混合物の温度を８０℃まで上昇させた。残留モノマーを除去するため窒素パージを使用して、該混合物を２時間攪拌した。その結果得られたラテックス組成物の固形分は２９％であり、平均粒度は１５７ｎｍ、表面張力は少なくとも４４ダイン／ｃｍ（ｍＮ／ｍ）、ガラス転移温度（Ｔｇ）は６４℃であった。
【００５０】
＜実施例４＞
非水溶性のカチオン性乳化ポリマーラテックス組成物を以下のように調製した。すなわち、メカニカルスターラー、加熱マントルおよびモノマー供給材料添加用の注入管を備えた丸底フラスコに、脱イオン水３８７．０ｇ、ＡＲＱＵＡＤ  Ｃ−５０(５０％カチオン界面活性剤のイソプロピルアルコール溶液、Ａｋｚｏ  Ｎｏｂｅｌ社製)４．２ｇ、ＴＥＲＧＩＴＯＬ  ＮＰ−１０(非イオン界面活性剤、Ｕｎｉｏｎ  Ｃａｒｂｉｄｅ社製)６．０ｇを攪拌しながら加えた。Ｖ-５０(アゾ重合開始剤、和光ケミカル社製)６．０ｇを脱イオン水５．０ｍＬに溶解した溶液を上記フラスコに加え、混合物を６０℃まで加熱した。
【００５１】
２種のモノマー供給材料を調製した。第一のモノマー供給材料は、スチレン５３．０ｇ、ブチルアクリレート１５．０ｇ、およびヒドロキシエチルアクリレート６８．０ｇ、アクリル酸１５．０ｇ、メチルメタクリレート１５．０ｇの混合物であった。第二のモノマー供給材料は、５０％メタクリルアミドプロピルトリメチルアンモニウムクロリド水溶液６０．０ｇ、ヒドロキシエチルメタクリレート９０．０ｇ、Ｎ−ビニルピロリジノン１５．０ｇ、および１．８ｇのＡＲＱＵＡＤ  Ｃ−５０を１４０．０ｍＬの脱イオン水に溶解した溶液であった。これら２種のモノマー供給材料は、２時間半かけて上記フラスコに同時に加えられた。モノマー供給材料添加後、混合物の温度を７０℃まで上げ、さらに１時間同温度で保った。その後、イソアスコルビン酸０．９ｇを脱イオン水６．０ｇに溶解した溶液とt−ブチルヒドロペルオキシド０．５ｇを上記フラスコに加え、該混合物の温度を８０℃まで上昇させた。残留モノマーを除去するため窒素パージを使用して、該混合物を２時間攪拌した。その結果得られたラテックス組成物の固形分は３５％であった。
【００５２】
＜実施例５＞
非水溶性のカチオン性乳化ポリマーラテックス組成物を以下のように調製した。すなわち、メカニカルスターラー、加熱マントルおよびモノマー供給材料添加用の注入管を備えた丸底フラスコに、脱イオン水２１７．０ｇ、ＡＲＱＵＡＤ  Ｃ−５０(５０％カチオン界面活性剤のイソプロピルアルコール溶液、Ａｋｚｏ  Ｎｏｂｅｌ社製)０．９ｇ、ＴＥＲＧＩＴＯＬ  ＮＰ−１０(非イオン界面活性剤、Ｕｎｉｏｎ  Ｃａｒｂｉｄｅ社製)１．５ｇを攪拌しながら加えた。Ｖ-５０(アゾ重合開始剤、和光ケミカル社製)３．０ｇを脱イオン水７．５ｍＬに溶解した溶液を上記フラスコに加え、混合物を６０℃まで加熱した。
【００５３】
２種のモノマー供給材料を調製した。第一のモノマー供給材料は、スチレン４５．０ｇ、ブチルアクリレート７．５ｇ、ヒドロキシエチルアクリレート２７．０ｇ、およびアクリル酸１５．０ｇの混合物であった。第二のモノマー供給材料は、１００．０ｍＬの脱イオン水に５０％メタクリルアミドプロピルトリメチルアンモニウムクロリド水溶液３０．０ｇ、ヒドロキシエチルメタクリレート４１．０ｇ、アクリルアミド１．５ｇ、および０．９ｇのＡＲＱＵＡＤ  Ｃ−５０を溶解した溶液であった。これら２種のモノマー供給材料は、２時間半かけて上記フラスコに同時に加えられた。モノマー供給材料添加の最後に、混合物の温度を７０℃まで上げ、さらに１時間同温度で保った。その後、Ｖ-０８６(アゾ重合開始剤、和光ケミカル社製)０．５ｇを２５．０ｍＬの脱イオン水に溶解した溶液を上記フラスコに加え、該混合物の温度を８０℃まで上昇させた。残留モノマーを除去するため、窒素パージを使用して、該混合物を２時間攪拌した。その結果得られたラテックス組成物の固形分は３０％であり、平均粒度は、１５１ｎｍ、表面張力は少なくとも４４ダイン／ｃｍ（ｍＮ／ｍ）、ガラス転移温度（Ｔｇ）は７６℃であつた。
【００５４】
＜実施例６＞
非水溶性のカチオン性乳化ポリマーラテックス組成物を以下のように調製した。すなわち、メカニカルスターラー、加熱マントルおよびモノマー供給材料添加用の注入管を備えた丸底フラスコに、脱イオン水２１７．０ｇ、ＡＲＱＵＡＤ  Ｃ−５０(５０％カチオン界面活性剤のイソプロピルアルコール溶液、Ａｋｚｏ  Ｎｏｂｅｌ社製)０．９ｇ、ＴＥＲＧＩＴＯＬ  ＮＰ−１０(非イオン界面活性剤、Ｕｎｉｏｎ  Ｃａｒｂｉｄｅ社製)１．５ｇを攪拌しながら加えた。脱イオン水７．５ｍＬにＶ−５０(アゾ重合開始剤、和光ケミカル社製)３．０ｇを溶解した溶液を上記フラスコに加え、混合物を６０℃まで加熱した。
他方、２種のモノマー供給材料を調製した。第一のモノマー供給材料は、スチレン４５．０ｇ、ブチルアクリレート７．５ｇ、ヒドロキシエチルアクリレート２４．０ｇ、およびアクリル酸１５．０ｇの混合物であった。第二のモノマー供給材料は、１００．０ｍＬの脱イオン水に７５％メタクリルオキシエチルトリメチルアンモニウムクロリド水溶液３０．０ｇ、ヒドロキシエチルメタクリレート３６．０ｇ、アクリルアミド７．５ｇ、および０．９ｇのＡＲＱＵＡＤ  Ｃ−５０を溶解した溶液であった。これら２種のモノマー供給材料は、２時間半かけて上記フラスコに同時に加えられた。モノマー供給材料添加後、混合物の温度を７０℃まで上げ、さらに１時間同温度で保った。その後、Ｖ-０８６(アゾ重合開始剤、和光ケミカル社製)０．５ｇを脱イオン水２５．０ｍＬに溶解した溶液を上記フラスコに加え、該混合物の温度を８０℃まで上昇させた。残留モノマーを除去するため窒素パージを使って、該混合物を２時間攪拌した。その結果得られたラテックス組成物の固形分は３０．０％であり、平均粒度は１４７ｎｍであった。
【００５５】
＜実施例７＞
非水溶性のカチオン性乳化ポリマーラテックス組成物を以下のように調製した。すなわち、メカニカルスターラー、加熱マントル、およびモノマー供給材料添加用の注入管を備えた丸底フラスコに、脱イオン水１３５．０ｇ、ＡＲＱＵＡＤ  Ｃ−５０(５０％カチオン界面活性剤のイソプロピルアルコール溶液、Ａｋｚｏ  Ｎｏｂｅｌ社製)０．９ｇ、ＴＥＲＧＩＴＯＬ  ＮＰ−１０(非イオン界面活性剤、Ｕｎｉｏｎ  Ｃａｒｂｉｄｅ社製)１．５ｇを攪拌しながら加えた。Ｖ-５０(アゾ重合開始剤、和光ケミカル社製)３．０ｇを脱イオン水７．５ｍＬに溶解した溶液を上記フラスコに加え、混合物を６０℃まで加熱した。
【００５６】
２種のモノマー供給材料を調製した。第一のモノマー供給材料は、スチレン４５．０ｇ、ブチルアクリレート７．５ｇ、ヒドロキシエチルアクリレート３０．０ｇ、およびアクリル酸７．５ｇの混合物であった。第二のモノマー供給材料は、５０％メタクリルアミドプロピルトリメチルアンモニウムクロリド水溶液３０．０ｇ、ヒドロキシエチルメタクリレート４５．０ｇ、および０．９ｇのＡＲＱＵＡＤ  Ｃ−５０を、１００．０ｍＬの脱イオン水に溶解した溶液であった。これら２種のモノマー供給材料は、２時間半かけて上記フラスコに同時に加えられた。モノマー供給材料添加後、混合物の温度を７０℃まで上げ、さらに１時間同温度で保った。その後、Ｖ-０８６(アゾ重合開始剤、和光ケミカル社製)０．５ｇを脱イオン水２５．０ｍＬに溶解した溶液を上記フラスコに加え、該混合物の温度を８０℃まで上昇させた。残留モノマーを除去するため窒素パージを使用して、該混合物を２時間攪拌した。その結果得られたラテックス組成物の固形分は３０％であり、平均粒度は１５３ｎｍ、表面張力は少なくとも４４ダイン／ｃｍ（ｍＮ／ｍ）、ガラス転移温度（Ｔｇ）は７２℃であった。
【００５７】
＜実施例８＞
非官能性ポリマーコア成分(即ち染料定着を促進するカチオン性のモノマーを含有しないコア成分)を有する非水溶性のカチオン性乳化ポリマーコア−シェル型ラテックス組成物を以下のように調製する。
【００５８】
メカニカルスターラー、加熱マントルおよびモノマー供給材料添加用の注入管を備えた丸底フラスコに、脱イオン水４１０．０ｇ、ＡＲＱＵＡＤ  Ｃ−５０(５０％カチオン界面活性剤のイソプロピルアルコール溶液、Ａｋｚｏ  Ｎｏｂｅｌ社製)４．２ｇ、ＴＥＲＧＩＴＯＬ  ＮＰ−１０(非イオン界面活性剤、Ｕｎｉｏｎ  Ｃａｒｂｉｄｅ社製)６．０ｇ、スチレン２７．０ｇ、ブチルアクリレート５．０ｇ、Ｖ-５０(アゾ重合開始剤、和光ケミカル社製)６．０ｇを脱イオン水１５．０ｇ（ｍＬ）に溶解した溶液を攪拌しながら加え、混合物を６０℃まで加熱する。次いで、スチレン１５２．０ｇとブチルアクリレート２７．０ｇとを含む混合物を上記フラスコに２時間かけて加える。添加後、混合物の温度を７０℃まで上昇させ、同温度でさらに１時間保つ。
【００５９】
その結果得られるポリマーコア成分を、６０℃まで冷却し、２．４ｇのＶ-５０を３８．０ｇの脱イオン水に溶解した溶液を上記フラスコに加える。また、２種のモノマー供給材料を調製する。第一のモノマー供給材料は、脱イオン水１００．０ｇ、１．８ｇのＡＲＱＵＡＤ  Ｃ−５０、５０％メタクリルアミドプロピルトリメチルアンモニウムクロリド水溶液１８ｇ、ヒドロキシエチルメタクリレート２７．０ｇを含む溶液である。他方、第二のモノマー供給材料は、スチレン２２．５ｇ、ヒドロキシエチルアクリレート２２．５ｇ、ブチルアクリレート５．０ｇ、およびアクリル酸５．０ｇを含む混合物である。これら２種のモノマー供給材料は、１時間かけて上記フラスコに同時に加える。モノマー供給材料添加後、混合物の温度を７０℃まで上げ、さらに１時間同温度で保つ。その後、イソアスコルビン酸０．９ｇを６．０ｇの脱イオン水に溶解した溶液およびt−ブチルヒドロペルオキシド０．５ｇを上記フラスコに加える。次いで、フラスコ中の混合物温度を８０℃まで上昇させ、残留モノマーを除去するため、２時間攪拌を継続する。その結果得られるラテックスは、シェル成分が非水溶性のカチオン性ポリマーであるコア−シェル粒子の水性懸濁液から構成され得る。
【００６０】
＜実施例９＞
官能性ポリマーコア成分(即ち染料定着を促進するカチオン性のモノマーを含有するコア成分)を有する非水溶性のカチオン性乳化ポリマーコア−シェル型ラテックス組成物を以下のように調製する。
【００６１】
メカニカルスターラー、加熱マントルおよびモノマー供給材料添加用の注入管を備えた丸底フラスコに、脱イオン水４１０．０ｇ、ＡＲＱＵＡＤ  Ｃ−５０(５０％カチオン界面活性剤のイソプロピルアルコール溶液、Ａｋｚｏ  Ｎｏｂｅｌ社製)４．２ｇ、ＴＥＲＧＩＴＯＬ  ＮＰ−１０(非イオン界面活性剤、Ｕｎｉｏｎ  Ｃａｒｂｉｄｅ社製)６．０ｇ、スチレン２７．０ｇ、メタクリルオキシエチルトリメチルアンモニウムクロリド６．３ｇ、Ｖ-６０(アゾ重合開始剤、和光ケミカル社製)６．０ｇを脱イオン水１５．０ｇ（ｍＬ）に溶解した溶液を攪拌しながら加え、混合物を６０℃まで加熱する。
【００６２】
次に、２種のモノマー供給材料を調製する。第一のモノマー供給材料は、スチレン１５２．０ｇであり、第二のモノマー供給材料は、メタクリルオキシエチルトリメチルアンモニウムクロリド６．３ｇである。これら２種のモノマー供給材料は、２時間かけて上記フラスコに同時に加える。添加後、混合物の温度を７０℃まで上げてさらに１時間同温度で保つ。
【００６３】
その結果得られたポリマーコア成分を、６０℃まで冷却し、２．４ｇのＶ-６０を２８．０ｇの脱イオン水に溶解した溶液を上記フラスコに加える。また、２種のモノマー供給材料を調製する。第一のモノマー供給材料は、脱イオン水１００．０ｇ、１．８ｇのＡＲＱＵＡＤ  Ｃ５０、５０％メタクリルアミドプロピルトリメチルアンモニウムクロリド水溶液１８．０ｇ、ヒドロキシエチルメタクリレート２７．０ｇを含む溶液である。第二のモノマー供給材料は、スチレン２２．５ｇ、ヒドロキシエチルアクリレート２２．５ｇ、ブチルアクリレート５．０ｇ、およびアクリル酸５．０ｇを含む混合物である。これら２種のモノマー供給材料は、１時間かけて上記フラスコに同時に加える。添加後、混合物の温度を７０℃まで上げ、さらに１時間同温度で保つ。その後、０．９ｇのイソアスコルビン酸を６．０ｇの脱イオン水に溶解した溶液およびt−ブチルヒドロペルオキシド０．５ｇを上記フラスコに加える。該混合物の温度を８０℃まで上昇させ、残留モノマーを除去するため、該混合物に対して２時間攪拌を継続する。その結果得られるラテックスは、シェル成分が非水溶性のカチオン性ポリマーであるコア−シェル粒子の水性懸濁液から構成され得る。
【００６４】
＜実施例１０＞
実施例２の非水溶性のカチオン性乳化ポリマーラテックス組成物を以下の手順に従ってインクジェット受容性コーティング材として使用した。すなわち、１２番の針金を巻き付けた棒を用いて、該ポリマーラテックス組成物を複数枚のＳＴＥＲＬＩＮＧ（登録商標）ＵＬＴＲＡ  ＧＬＯＳＳ(ＭｅａｄＷｅｓｔｖａｃｏ社製の紙)シート上にコーティングした。コーティングされた紙（シート）を次いで１０５℃で２分間乾燥した。乾燥後、コーティングされた紙（シート）の光沢度は７７〜８８の範囲で測定された。Ｈｅｗｌｅｔｔ  Ｐａｃｋａｒｄ８８０インクジェットプリンターとＥｐｓｏｎ８８０プリンターによる、べたのＲＧＢＣＭＹＫカラーパッチを用いて、乾燥したコーティング後の紙（シート）にテスト印刷を施した。かかる印刷サンプルの色濃度および印刷光沢を記録し評価した。結果、印刷物は、優れた色域、印刷品質、および鋭いエッジを示した。
【００６５】
＜実施例１１＞
実施例２の非水溶性のカチオン性乳化ポリマーラテックス組成物を以下の手順に従ってインクジェット受容性コーティング材として使用した。すなわち、実施例２のポリマーラテックス組成物に対して、乾燥質量換算で１％となる量の多官能牲アジリジン架橋剤(Ｂａｙｅｒ社製)を加えた。得られたインクジェット受容性コーティング材を１２番の針金を巻き付けた棒を用いて、複数枚のＳＴＥＲＬＩＮＧ（登録商標）ＵＬＴＲＡ  ＧＬＯＳＳ(ＭｅａｄＷｅｓｔｖａｃｏ社製の紙)シート上にコーティングした。コーティングされた紙（シート）を次いで１０５℃で２分間乾燥した。乾燥後、コーティングされた紙（シート）の光沢度は７７〜８８の範囲で測定された。Ｈｅｗｌｅｔｔ  Ｐａｃｋａｒｄ８８０インクジェットプリンターとＥｐｓｏｎ８８０プリンターによる、べたのＲＧＢＣＭＹＫカラーパッチを用いて、乾燥したコーティング後の紙（シート）にテスト印刷を施した。かかる印刷サンプルの色濃度および印刷光沢を記録し評価した。結果、印刷物は、優れた色域、印刷品質、および鋭いエッジを示した。また、このインクジェット受容性コーティング物（および印刷画像）の水に対する堅牢性は、実施例１０のコーティング物と比べて向上していた。
【００６６】
＜実施例１２＞
実施例２の非水溶性のカチオン性乳化ポリマーラテックス組成物を以下の手順に従ってインクジェット受容性コーティング材として使用した。すなわち、実施例２のポリマーラテックス組成物８０質量部に対して、カチオン性有機顔料(ヒドロゲル非形成型ラテックス粒子)２０質量部と乾燥質量換算で１％の多官能性アジリジン架橋剤(Ｂａｙｅｒ社製)を加えた。得られたインクジェット受容性コーティング材を、１２番の針金を巻き付けた棒を用いて、複数枚のＳＴＥＲＬＩＮＧ（登録商標）ＵＬＴＲＡ  ＧＬＯＳＳ(ＭｅａｄＷｅｓｔｖａｃｏ社製の紙)シート上にコーティングした。コーティングされた紙（シート）を次いで１０５℃で２分間乾燥した。乾燥後、コーティングされた紙（シート）の光沢度は５０〜７０の範囲で測定された。Ｈｅｗｌｅｔｔ  Ｐａｃｋａｒｄ８８０インクジェットプリンターとＥｐｓｏｎ８８０プリンターによる、べたのＲＧＢＣＭＹＫカラーパッチを用いて、乾燥したコーティング後の紙（シート）にテスト印刷を施した。かかる印刷サンプルの色濃度および印刷光沢を記録し評価した。結果、印刷物は、優れた色域、印刷品質、および鋭いエッジを示した。このコーティング物（および印刷画像）の水に対する堅牢性はFairフェア（中程度）であった。
【００６７】
＜実施例１３＞
実施例７の非水溶性のカチオン性乳化ポリマーラテックス組成物を以下の手順に従ってインクジェット受容性コーティング材として使用した。すなわち、１２番の針金を巻き付けた棒を用いて、該ポリマーラテックス組成物を複数枚のＳＴＥＲＬＩＮＧ（登録商標）ＵＬＴＲＡ  ＧＬＯＳＳ(ＭｅａｄＷｅｓｔｖａｃｏ社製の紙)シート上にコーティングした。コーティングされた紙（シート）を次いで１０５℃で２分間乾燥した。乾燥後、コーティングされた紙（シート）の光沢度は７０〜９０の範囲で測定された。Ｈｅｗｌｅｔｔ  Ｐａｃｋａｒｄ８８０インクジェットプリンターとＥｐｓｏｎ８８０プリンターによる、べたのＲＧＢＣＭＹＫカラーパッチを用いて、乾燥したコーティング後の紙（シート）にテスト印刷を施した。かかる印刷サンプルの色濃度および印刷光沢を記録し評価した。結果、印刷物は、優れた色域、印刷品質、および鋭いエッジを示した。
【００６８】
＜実施例１４＞
実施例７の非水溶性のカチオン性乳化ポリマーラテックス組成物を以下の手順に従ってインクジェット受容性コーティング材として使用した。すなわち、実施例７のポリマーラテックス組成物に対して、乾燥質量換算で１％となる量の多官能牲アジリジン架橋剤(Ｂａｙｅｒ社製)を加えた。得られたインクジェット受容性コーティング材を１２番の針金を巻き付けた棒を用いて、複数枚のＳＴＥＲＬＩＮＧ（登録商標）ＵＬＴＲＡ  ＧＬＯＳＳ(ＭｅａｄＷｅｓｔｖａｃｏ社製の紙)シート上にコーティングした。コーティングされた紙（シート）を次いで１０５℃で２分間乾燥した。乾燥後、コーティングされた紙（シート）の光沢度は７０〜８５の範囲で測定された。Ｈｅｗｌｅｔｔ  Ｐａｃｋａｒｄ８８０インクジェットプリンターとＥｐｓｏｎ８８０プリンターによる、べたのＲＧＢＣＭＹＫカラーパッチを用いて、乾燥したコーティング後の紙（シート）にテスト印刷を施した。かかる印刷サンプルの色濃度および印刷光沢を記録し評価した。結果、かかるインクジェット受容性コーティング（印刷物）は、優れた色域、印刷品質、および鋭いエッジを示した。また、このインクジェット受容性コーティング物の水に対する堅牢性は、実施例１３のコーティング物と比べて向上していた。
【００６９】
＜実施例１５＞
実施例７の非水溶性のカチオン性乳化ポリマーラテックス組成物を以下の手順に従ってインクジェット受容性コーティング材として使用した。すなわち、実施例７のポリマーラテックス組成物に対して、５質量％のプロピレングリコールと２質量％（或いは乾燥質量換算で１％）の多官能牲アジリジン架橋剤(Ｂａｙｅｒ社製)を加えた。得られたインクジェット受容性コーティング材を１２番の針金を巻き付けた棒を用いて、複数枚のＳＴＥＲＬＩＮＧ（登録商標）ＵＬＴＲＡ  ＧＬＯＳＳ(ＭｅａｄＷｅｓｔｖａｃｏ社製の紙)シート上にコーティングした。コーティングされた紙（シート）を次いで１０５℃で２分間乾燥した。乾燥後、コーティングされた紙（シート）の光沢度は６０〜８０の範囲で測定された。Ｈｅｗｌｅｔｔ  Ｐａｃｋａｒｄ８８０インクジェットプリンターとＥｐｓｏｎ８８０プリンターによる、べたのＲＧＢＣＭＹＫカラーパッチを用いて、乾燥したコーティング後の紙（シート）にテスト印刷を施した。かかる印刷サンプルの色濃度および印刷光沢を記録し評価した。結果、かかる印刷物は、優れた色域、印刷品質、および鋭いエッジを示した。
【００７０】
上記の開示内容に基づく本発明の多様な変更あるいは変形は、当業界の者にとって自明であり、本発明の範囲は上記の記述によって限定されるのではなく、むしろ本願明細書の請求項によって明確になることは明らかである。
本明細書において開示された発明の幾つかを以下に列挙する。
（１）．インクジェット受容性コーティングの用途に適したカチオン性の非水溶性ポリマーラテックス組成物であって、
混合物のフリーラジカル乳化重合反応の生成物を含む組成物：
ここで該混合物は、
ａ）水酸基を少なくとも１つ有しアルキル基の炭素数が１〜４のヒドロキシアルキルアクリレート、水酸基を少なくとも１つ有しアルキル基の炭素数が１〜４のヒドロキシアルキルメタクリレート、およびこれらを組み合わせたものから成る群から選ばれる、少なくとも１種の水酸基含有モノマーを混合物全質量の約４０．０％〜約６２．０％、
ｂ）炭素数１〜２２のアルコールのアクリル酸エステル、炭素数１〜２２のアルコールのメタクリル酸エステル、スチレン、置換スチレン、アクリロニトリル、メタクリロニトリル、ハロゲン化ビニル、ハロゲン化ビニリデン、ビニルアルキルエーテル、ビニルエステル、およびこれらを組み合わせたものから成る群から選ばれる、少なくとも１種の疎水性モノマーを混合物全質量の約２７．０％〜約４０．０％、
ｃ）アクリル酸、メタクリル酸、マレイン酸、フマル酸、およびこれらを組み合わせたものから成る群から選ばれる少なくとも１種を混合物全質量の約１０．０％以下、
ｄ）少なくとも１つの第四級アンモニウム基を有するエチレン性不飽和モノマーから成る群から選ばれる少なくとも１種を混合物全量の約０．５％〜約１５．０％、
ｅ）Ｎ−ビニルアミド、Ｎ−ビニル環状アミド、アクリルアミド、炭素数１〜４のアルキル基を少なくとも１つ含むＮ−アルキルアクリルアミド、メタクリルアミド、およびこれらを組み合わせたものから成る群から選ばれる少なくとも１種のアミド官能性モノマーを混合物全質量の約１５．０％以下、
ｆ）非イオン界面活性剤、カチオン界面活性剤、およびこれらを組み合わせたものから成る群から選ばれる少なくとも１種の界面活性剤を混合物全質量の約０．５％〜約８．０％、
ｇ）少なくとも１種の連鎖移動剤を混合物全質量の約４．０％以下、
ｈ）重合開始剤を触媒量、および
ｉ）水を残部、
の範囲で含み、前記重合反応により生成されるポリマー組成物は固形分を約２５．０％〜約５０．０％の範囲で含み、第四級アンモニウム基をポリマー１００ｇ中モル当量で０．００２〜０．０７、及びアミド基をポリマー１００ｇ中モル当量で０．００２〜０．１２有し、ガラス転移温度（Ｔｇ）が約１００℃以下である、組成物。
（２）．インクジェット受容性コーティングの用途に適したカチオン性の非水溶性ポリマーラテックス組成物であって、
混合物のフリーラジカル乳化重合反応の生成物を含む組成物：
ここで該混合物は、
ａ）水酸基を少なくとも１つ有しアルキル基の炭素数が１〜４のヒドロキシアルキルアクリレート、水酸基を少なくとも１つ有しアルキル基の炭素数が１〜４のヒドロキシアルキルメタクリレート、およびこれらを組み合わせたものから成る群から選ばれる、少なくとも１種の水酸基含有モノマーを混合物全質量の約４５．０％〜約５０．０％、
ｂ）炭素数１〜２２のアルコールのアクリル酸エステル、炭素数１〜２２のアルコールのメタクリル酸エステル、スチレン、置換スチレン、アクリロニトリル、メタクリロニトリル、ハロゲン化ビニル、ハロゲン化ビニリデン、ビニルアルキルエーテル、ビニルエステル、およびこれらを組み合わせたものから成る群から選ばれる、少なくとも１種の疎水性モノマーを混合物全質量の約３０．０％〜約３７．０％、
ｃ）アクリル酸、メタクリル酸、マレイン酸、フマル酸、およびこれらを組み合わせたものから成る群から選ばれる少なくとも１種を混合物全質量の約３．０％〜約１０．０％、
ｄ）少なくとも１つの第四級アンモニウム基を有するエチレン性不飽和モノマーから成る群から選ばれる少なくとも１種を混合物全質量に対して約７．０〜約１０．０％、
ｅ）Ｎ−ビニルアミド、Ｎ−ビニル環状アミド、アクリルアミド、炭素数１〜４のアルキル基を少なくとも１つ含むＮ−アルキルアクリルアミド、メタクリルアミド、およびこれらを組み合わせたものから成る群から選ばれる少なくとも１種のアミド官能性モノマーを混合物全質量の約８．０％以下、
ｆ）非イオン界面活性剤、カチオン界面活性剤、およびこれらを組み合わせたものから成る群から選ばれる少なくとも１種の界面活性剤を混合物全質量の約１．０％〜約３．０％、
ｇ)少なくとも１種の連鎖移動剤を混合物全質量の約２．０％以下、
ｈ）重合開始剤を触媒量、および
ｉ）水を残部
の範囲で含み、前記重合反応により生成されるポリマー組成物は固形分を約２５．０％〜約５０．０％の範囲で含み、第四級アンモニウム基をポリマー１００ｇ中モル当量で０．０３〜０．０５、及びアミド基をポリマー１００ｇ中モル当量で０．０３〜０．１２有し、ガラス転移温度（Ｔｇ）が約１００℃以下である、組成物。
（３）．前記水酸基含有モノマーはヒドロキシエチルアクリレート、ヒドロキシプロピルアクリレート、ヒドロキシブチルアクリレート、ヒドロキシエチルメタクリレート、ヒドロキシプロピルメタクリレート、およびこれらを組み合わせたものから成る群から選ばれる、（１）に記載のポリマー組成物。
（４）．前記水酸基含有モノマーはヒドロキシエチルアクリレート、ヒドロキシプロピルアクリレート、ヒドロキシブチルアクリレート、ヒドロキシエチルメタクリレート、ヒドロキシプロピルメタクリレート、およびこれらを組み合わせたものから成る群から選ばれる、（２）に記載のポリマー組成物。
（５）．前記少なくとも１つの第四級アンモニウム基を有するエチレン性不飽和モノマーは、ビニルベンジルトリメチルアンモニウム塩、アクリロイルオキシエチルトリメチルアンモニウム塩、アクリロイルオキシエチルジエチルメチルアンモニウム塩、メタクリロイルオキシエチルトリメチルアンモニウム塩、メタクリロイルオキシエチルベンジルジメチルアンモニウム塩、アクリロイルオキシエチルベンジルジメチルアンモニウム塩、２−ヒドロキシ−３−メタクリロイルオキシプロピルトリメチルアンモニウム塩、２−ヒドロキシ−３−アクリロイルオキシプロピルトリメチルアンモニウム塩、メタクリルアミドプロピルトリメチルアンモニウム塩、およびこれらを組み合わせたものから成る群から選ばれる、（１）に記載のポリマー組成物。
（６）．前記少なくとも１つの第四級アンモニウム基を有するエチレン性不飽和モノマーは、ビニルベンジルトリメチルアンモニウム塩、アクリロイルオキシエチルトリメチルアンモニウム塩、アクリロイルオキシエチルジエチルメチルアンモニウム塩、メタクリロイルオキシエチルトリメチルアンモニウム塩、メタクリロイルオキシエチルベンジルジメチルアンモニウム塩、アクリロイルオキシエチルベンジルジメチルアンモニウム塩、２−ヒドロキシ−３−メタクリロイルオキシプロピルトリメチルアンモニウム塩、２−ヒドロキシ−３−アクリロイルオキシプロピルトリメチルアンモニウム塩、メタクリルアミドプロピルトリメチルアンモニウム塩、およびこれらを組み合わせたものから成る群から選ばれる、（２）に記載のポリマー組成物。
（７）．前記混合物は、Ｎ−ビニルアミド、Ｎ−ビニル環状アミド、アクリルアミド、炭素数１〜４のアルキル基を少なくとも１つ有するＮ−アルキルアクリルアミド、メタクリルアミド、およびこれらを組み合わせたものから成る群から選ばれる少なくとも１種のアミド官能性モノマーを該混合物全質量の約１．０％〜約８．０％の範囲で含有する、（１）に記載のポリマー組成物。
（８）．前記混合物は、Ｎ−ビニルアミド、Ｎ−ビニル環状アミド、アクリルアミド、炭素数１〜４のアルキル基を少なくとも１つ有するＮ−アルキルアクリルアミド、メタクリルアミド、およびこれらを組み合わせたものから成る群から選ばれる少なくとも１種のアミド官能性モノマーを該混合物全質量の約１．０％〜約８．０％の範囲で含有する、（２）に記載のポリマー組成物。
（９）．前記混合物は、少なくとも１種の非イオン界面活性剤と少なくとも１種のカチオン界面活性剤とを含有する、講求項１記載のポリマー組成物。
（１０）．前記混合物は、少なくとも１種の非イオン界面活性剤と少なくとも１種のカチオン界面活性剤とを含有する、（２）に記載のポリマー組成物。
（１１）．前記非イオン界面活性剤は、エトキシル化アルキルフェノール、エトキシル化脂肪アルコール、エチレンオキシドとプロピレンオキシドとのブロック共重合体、およびこれらを組み合わせたものから成る群から選ばれる、（１）に記載のポリマー組成物。
（１２）．前記非イオン界面活性剤は、エトキシル化アルキルフェノール、エトキシル化脂肪アルコール、エチレンオキシドとプロピレンオキシドとのブロック共重合体、およびこれらを組み合わせたものから成る群から選ばれる、（２）に記載のポリマー組成物。
（１３）．前記カチオン界面活性剤は、
アルキル基の炭素数が８〜２２で、塩の対イオンが塩化物、臭化物、メチル硫酸、エチル硫酸から成る群から選ばれるアルキルトリメチルアンモニウム塩、
アルキル基の炭素数が８〜２２で、塩の対イオンが塩化物、臭化物、メチル硫酸、エチル硫酸から成る群から選ばれるアルキルベンジルジメチルアンモニウム塩、
アルキル基の炭素数が８〜２２で、塩の対イオンが塩化物、臭化物、メチル硫酸、エチル硫酸から成る群から選ばれるアルキルピリジニウム塩、および
これらを組み合わせたもの
から成る群から選ばれる、（１）に記載のポリマー組成物。
（１４）．前記カチオン界面活性剤は、
アルキル基の炭素数が８〜２２で、塩の対イオンが塩化物、臭化物、メチル硫酸、エチル硫酸から成る群から選ばれるアルキルトリメチルアンモニウム塩、
アルキル基の炭素数が８〜２２で、塩の対イオンが塩化物、臭化物、メチル硫酸、エチル硫酸から成る群から選ばれるアルキルベンジルジメチルアンモニウム塩、
アルキル基の炭素数が８〜２２で、塩の対イオンが塩化物、臭化物、メチル硫酸、エチル硫酸から成る群から選ばれるアルキルピリジニウム塩、および
これらを組み合わせたもの
から成る群から選ばれる、（２）に記載のポリマー組成物。
（１５）．前記連鎖移動剤は、ドデシルメルカプタン、２−メルカプトエタノール、アルキルメルカプトプロピオネート、メルカプト酢酸、メルカプトプロピオン酸、オクチルメルカプタン、およびこれらを組み合わせたものから成る群から選ばれる、（１）に記載のポリマー組成物。
（１６）．前記連鎖移動剤は、ドデシルメルカプタン、２−メルカプトエタノール、アルキルメルカプトプロピオネート、メルカプト酢酸、メルカプトプロピオン酸、オクチルメルカプタン、およびこれらを組み合わせたものから成る群から選ばれる、（２）に記載のポリマー組成物。
（１７）．前記重合開始剤を前記混合物全質量の約０．１％〜約３．０％の範囲で含み、該重合開始剤は熱重合開始剤、レドックス開始剤、およびこれらを組み合わせたものから成る群から選ばれる、（１）に記載のポリマー組成物。
（１８）．前記熱重合開始剤は、過酸化水素、ｔ−ブチルヒドロペルオキシド、ジ−ｔ−ブチルペルオキシド、ベンゾイルペルオキシド、ベンゾイルヒドロペルオキシド、２，４−ジクロロベンゾイルペルオキシド、ｔ−ブチルペルアセタート、アゾビスイソブチロニトリル、イソプロピルペルオキシカーボネート、およびこれらを組み合わせたものから成る群から選ばれる、（１７）に記載のポリマー組成物。
（１９）．前記レドックス開始剤は、クメンヒドロペルオキシド−メタ重亜硫酸ナトリウム、クメンヒドロペルオキシド−硫酸鉄(ＩＩ)、およびこれらを組み合わせたものから成る群から選ばれる、（１７）に記載のポリマー組成物。
（２０）．前記重合開始剤を前記混合物全質量の約０．１％〜約３．０％の範囲で含み、該重合開始剤は熱重合開始剤、レドックス開始剤、およびこれらを組み合わせたものから成る群から選ばれる、（２）に記載のポリマー組成物。
（２１）．前記熱重合開始剤は、過酸化水素、ｔ−ブチルヒドロペルオキシド、ジ−ｔ−ブチルペルオキシド、ベンゾイルペルオキシド、ベンゾイルヒドロペルオキシド、２，４−ジクロロベンゾイルペルオキシド、ｔ−ブチルペルアセタート、アゾビスイソブチロニトリル、イソプロピルペルオキシカーボネート、およびこれらを組み合わせたものから成る群から選ばれる、（２０）に記載のポリマー組成物。
（２２）．前記レドックス開始剤は、クメンヒドロペルオキシド−メタ重亜硫酸ナトリウム、クメンヒドロペルオキシド−硫酸鉄(ＩＩ)、およびこれらを組み合わせたものから成る群から選ばれる、（２０）に記載のポリマー組成物。
（２３）．（１）に記載のポリマー組成物を含むインクジェット受容性コーティング物。
（２４）．前記コーティング物が約３８〜約７０ｍＮ／ｍの表面エネルギーを有する、（２３）に記載のインクジェット受容性コーティング物。
（２５）．前記コーティング物が約４４〜約６５ｍＮ／ｍの表面エネルギーを有する、（２３）に記載のインクジェット受容性コーティング物。
（２６）．顔料をさらに含有する、（２３）に記載のインクジェット受容性コーティング物。
（２７）．前記顔料は、シリカ、アルミナ、プラスチック顔料、炭酸カルシウム、カオリンクレー、およびこれらを組み合わせたものから成る群から選ばれる、（２６）に記載のインクジェット受容性コーティング物。
（２８）．（２）に記載のポリマー組成物を含むインクジェット受容性コーティング物。
（２９）．前記コーティング物が約３８〜約７０ｍＮ／ｍの表面エネルギーを有する、（２８）に記載のインクジェット受容性コーティング物。
（３０）．前記コーティング物が約４４〜約６５ｍＮ／ｍの表面エネルギーを有する、（２８）に記載のインクジェット受容性コーティング物。
（３１）．顔料をさらに含有する、（２８）に記載のインクジェット受容性コーティング物。
（３２）．前記顔料は、シリカ、アルミナ、プラスチック顔料、炭酸カルシウム、カオリンクレー、およびこれらを組み合わせたものから成る群から選ばれる、（３１）に記載のインクジェット受容性コーティング物。
（３３）．少なくとも１つの面が（２３）に記載のコーティング物によりコーティングされた基材を含む、インクジェット印刷可能な製品。
（３４）．前記基材が、紙、板紙、木材、プラスチックフィルム、金属箔、繊維製品、およびこれらを組み合わせたものから成る群から選ばれる、（３３）に記載のインクジェット印刷可能な製品。
（３５）．少なくとも１つの面が（２８）に記載のコーティング物によりコーティングされた基材を含む、インクジェット印刷可能な製品。
（３６）．前記基材が、紙、板紙、木材、プラスチックフィルム、金属箔、繊維製品、およびこれらを組み合わせたものから成る群から選ばれる、（３５）に記載のインクジェット印刷可能な製品。
（３７）．前記固形分が約３０．０％〜約４０．０％の範囲にある、（１）に記載のポリマー組成物。
（３８）．前記固形分が約３０．０％〜約４０．０％の範囲にある、（２）に記載のポリマー組成物。
（３９）．ガラス転移温度（Ｔｇ）が約６４℃以上約１００℃未満の範囲にある、（１）に記載のポリマー組成物。
（４０）．ガラス転移温度（Ｔｇ）が約６８℃〜約７８℃の範囲にある、（１）に記載のポリマー組成物。
（４１）．ガラス転移温度（Ｔｇ）が約６４℃以上約１００℃未満の範囲にある、（２）に記載のポリマー組成物。
（４２）．ガラス転移温度（Ｔｇ）が約６８℃〜約７８℃の範囲にある、（２）に記載のポリマー組成物。
（４３）．前記混合物は、混合物全質量の約３．０％〜約１０．０％の範囲で、アクリル酸、メタクリル酸、マレイン酸、フマル酸、およびこれらを組み合わせたものから成る群から選ばれる少なくとも１種を含む、（１）に記載のポリマー組成物。
（４４）．前記混合物は、混合物全質量の約４．０％〜約８．０％の範囲で、アクリル酸、メタクリル酸、マレイン酸、フマル酸、およびこれらを組み合わせたものから成る群から選ばれる少なくとも１種を含む、（１）に記載のポリマー組成物。
（４５）．前記混合物は、混合物全質量の約４．０％〜約８．０％の範囲で、アクリル酸、メタクリル酸、マレイン酸、フマル酸、およびこれらを組み合わせたものから成る群から選ばれる少なくとも１種を含む、（２）に記載のポリマー組成物。
（４６）．ポリマーから成るコア成分の周りにほぼ一様に配置された（１）に記載のカチオン性の非水溶性ポリマーラテックス組成物を含む、コア−シェル型組成物。
（４７）．前記コア−シェル型組成物は、さらに複数のシェル成分を含み、各シェル成分が前記コア成分の周りに配置されている、（４６）に記載のコア−シェル型組成物。
（４８）．（４６）に記載のコア−シェル型組成物の水性懸濁液を含むラテックス。
（４９）．（４８）に記載のラテックスを含むインクジェット受容性コーティング物。
（５０）．顔料をさらに含有する、（４９）に記載のインクジェット受容性コーティング物。
（５１）．前記顔料は、シリカ、アルミナ、プラスチック顔料、炭酸カルシウム、カオリンクレー、およびこれらを組み合わせたものから成る群から選ばれる、（５０）に記載のインクジェット受容性コーティング物。
（５２）．少なくとも１つの面が（４９）に記載のコーティング物によりコーティングされた基材を含む、インクジェット印刷可能な製品。
（５３）．前記基材が、紙、板紙、木材、プラスチックフィルム、金属箔、布地、およびこれらを組み合わせたものから成る群から選ばれる、（５２）に記載のインクジェット印刷可能な製品。
（５４）．ポリマーから成るコア成分の周りにほぼ一様に配置された（２）に記載のカチオン性の非水溶性ポリマーラテックス組成物を含む、コア−シェル型組成物。
（５５）．前記コア−シェル型組成物は、さらに複数のシェル成分を含み、各シェル成分が前記コア成分の周りに配置されている、（５４）に記載のコア−シェル型組成物。
（５６）．（５４）に記載のコア−シェル型組成物の水性懸濁液を含むラテックス。
（５７）．（５６）に記載のラテックスを含むインクジェット受容性コーティング物。
（５８）．顔料をさらに含有する、（５７）に記載のインクジェット受容性コーティング物。
（５９）．前記顔料は、シリカ、アルミナ、プラスチック顔料、炭酸カルシウム、カオリンクレー、およびこれらを組み合わせたものから成る群から選ばれる、（５８）に記載のインクジェット受容性コーティング物。
（６０）．少なくとも１つの面が（５７）に記載のコーティング物によりコーティングされた基材を含む、インクジェット印刷可能な製品。
（６１）．前記基材が、紙、板紙、木材、プラスチックフィルム、金属箔、布地、およびこれらを組み合わせたものから成る群から選ばれる、（６０）に記載のインクジェット印刷可能な製品。